(57)【特許請求の範囲】
【請求項１】
支持体部材、
基材上の印刷物又はインク物をマスクするのに充分な量の不透明顔料、
修正媒体層中のインク透過を防止又は減少するためのブリードインヒビターとしてのポリビニルアミン、レシチン及び牛脂アミンの混合物及び
修正媒体層中で不透明顔料及び前記混合物を保持して支持体部材へのその層の付着を促進し、かつその層が基材に移動されてその上の印刷物又はインク物をマスクする時に保全性を保持するためのポリマーバインダー
を含む修正媒体層、及び
修正媒体層を印刷物又はインク物及び基材に接着するための感圧接着剤を含むトランスファー層
を含むことを特徴とする修正テープ。
【請求項２】
支持体部材が紙、熱可塑性フィルム、又は金属箔である請求の範囲第１項記載の修正テープ。
【請求項３】
支持体部材が修正媒体層の除去を促進するための被覆グラシン紙である請求の範囲第１項記載の修正テープ。
【請求項４】
ポリビニルアミンがレシチンの量より大きい量で存在する請求の範囲第１項記載の修正テープ。
【請求項５】
ポリビニルアミンが約30％〜約80％の量で存在し、レシチンが約10％〜約35％の量で存在し、かつ牛脂アミンが10％〜約35％の量で存在する請求の範囲第１項記載の修正テープ。
【請求項６】
ブリードインヒビターが約0.5重量％〜約５重量％の量で修正媒体層中に存在する請求の範囲第１項記載の修正テープ。
【請求項７】
不透明顔料がTiO2を含む請求の範囲第１項記載の修正テープ。
【請求項８】
修正媒体層が更に充填剤、殺菌剤、消泡剤、ワックスエマルション、又は表面活性剤の少なくとも一種を含む請求の範囲第１項記載の修正テープ。
【請求項９】
色を修正媒体層に付与するのに充分な量の少なくとも一種のトナーを更に含む請求の範囲第１項記載の修正テープ。
【発明の詳細な説明】
【０００１】
（技術分野）
本発明は染料移行阻止性を有する修正テープに関する。更に詳しくは、本発明は不透明顔料、結合剤、及びブリードインヒビターを含む修正媒体層及び支持体部材上のトランスファー層を含んでインクブリードスルーに対する改良された耐性を有する、誤ったマーキングをマスクするのに使用し得る修正テープを形成する。
【０００２】
（背景技術）
修正テープは誤ったマーキングを修正するのに普通使用される方法である。テープは典型的には二つの部分、ベースとしてのポリマーテープ、及び多層であってもよい修正組成物を含む。修正組成物は顔料、充填剤、例えば、クレー、ポリマーバインダー及び顔料を紙に固定するための分散剤、並びに、液体粘度を維持するための分散媒体又は溶剤を含んでもよい。
修正媒体の層はテープに付着され、これは圧力がテープに一旦適用されるとその後に紙に移動される。結果物は誤ったマーキングの上の修正媒体層の層である。
修正テープはインク染料が適用された修正材料にブリードすることを可能にする。典型的には、ラテックスバインダーポリマーエマルションはアクリルコポリマー及び／又はエチレン酢酸ビニルコポリマーであり、これらがインクマーキングの上に適用される修正層への下にあるインクマーキングの拡散を最小にする。マーキングのこのような溶解は修正液へのマーキングの所謂ブリード又は汚れを生じ、これがフィルム及び修正されたスポットの変色を生じる。ブリードは白色の修正層が修正される表面に浸透するインク染料のために青色もしくは赤色を帯びた色彩又は汚れた色のその他の型を呈することを意味する。このブリード作用は現在使用される修正テープの重大な欠点である。
【０００３】
欧州特許0647689A1は酸官能性ビニルポリマーと組み合わせてアミノシランを使用して水性インク染料を有効に固定し、それらが白色のタイプアウト修正液に移行することを防止する修正液を生じるブリードスルーを防止することができる修正液を開示している。
ドイツ特許WO 92/07039は懸濁媒体としての水又は水と揮発性有機水混和性溶剤の混合物、及び染料を修正すべき領域に固定するためのカチオン活性フィルム形成性バインダーを含むブリードを防止することができる修正液を開示している。
PCT特許出願WO 94/29393は水堅ろう性インクでつくられたマークへの適用に好適なカチオンポリマーを含む水性修正液を開示している。水性修正液は水、水中に分散された不透明顔料、ブリードを抑制するカチオンポリマー、及び水不溶性フィルム形成性ポリマーを含む。カチオンポリマーは修正被覆物中のインクマークからのアニオン染料の移動を妨げることにより修正被覆物中のインクのブリードを抑制する。
【０００４】
PCT特許出願WO 96/01878は主としてバインダーとして利用でき、修正液が顔料を紙に有効に結合し、室温で連続の乾燥フィルムを形成することを可能にするカチオン汚染阻止剤を含む修正液を開示している。修正液は不透明剤を含み、これは二酸化チタン、及び汚染阻止剤と組み合わせて作用して修正液の隠蔽力を改良するクレーのブレンドを含む。
PCT特許出願WO 98/30641は不透明剤、カチオンフィルム形成性ポリマー、ノニオンフィルム形成剤、及び分散剤を含む修正液を開示している。カチオンフィルム形成性ポリマーはバインダーとして利用でき、修正液が紙基材に有効に結合し、室温で乾燥後に紙基材上に連続フィルムを形成することを可能にする。不透明剤は２種の銘柄の二酸化チタン（第一の銘柄の二酸化チタンは隠蔽力を与えるように選ばれ、また第二の銘柄の二酸化チタンは懸濁液再分散性を与えるように選ばれる）、フィルム形成層、及び水を含む。こうして、二つの型の二酸化チタンの組み合わせはその液体のマスキング能力を最大にすることを可能にするとともに、マスキング剤の溶解性を最小にする。
ブリードスルーを防止する修正液を配合しようとするこれらの努力にもかかわらず、良好なブリードスルー耐性を有する修正テープが依然として工業により所望される。新しい水系インク組成物及び溶剤系インク組成物が開発されるにつれて、修正テープの新しい組成物及び配合物が良好なブリードスルー耐性を維持するである。
【０００５】
（発明の開示）
本発明は支持体部材、修正媒体層、及びトランスファー層を含む修正テープに関する。支持体部材は典型的には紙、熱可塑性フィルム、又は金属箔である。修正媒体層は基材上の印刷物又はインク物をマスクするのに充分な量の不透明顔料、修正媒体層中のインク透過を防止又は減少するのに充分な量のブリードインヒビター、及び修正媒体層中で不透明顔料及びブリードインヒビターを保持して支持体部材へのその層の付着、及び基材上の印刷物又はインク物へのその層の移動を促進するための結合ポリマーを含む。
有利には、ブリードインヒビターはポリビニルアミン、リン脂質、牛脂アミン、又はこれらの混合物の少なくとも一種を含む。ブリードインヒビターは、所望により、必要により牛脂アミンと一緒に、ポリビニルアミンとリン脂質の組み合わせを含むことが好ましい。ブリードインヒビターは典型的には修正媒体層中に約0.01重量％〜約10重量％の量で存在する。
一般に、不透明顔料はTiO2を含む。修正媒体層は一種以上の殺菌剤、充填剤、消泡剤、ワックスエマルション、又は表面活性剤を更に含む。所望により、少なくとも一種のトナー又は着色剤が含まれて色を修正媒体層に付与し得る。
トランスファー層は誤ったマーキングを含む表面への修正媒体層の付着を促進する。トランスファー層は修正媒体層の上に適用される少なくとも一種の感圧接着剤を含む。
【０００６】
（発明を実施するための最良の形態）
本発明は二重機能を利用できる化学添加剤を修正媒体層に導入することにより修正組成物中の染料のブリード-スルーの問題を解決する。第一の機能は染料移行を防止することであり、また第二の機能は修正媒体層上の筆記されたインクの汚れを防止することである。
本発明は幾つかの利点を与える。本発明の一実施態様はブリードスルー耐性を増大する２層修正テープを提供する。２層テープの別の利点は本発明が通常の機械で使用でき、こうして２層テープの製造に付加的な装置を必要としないことである。本発明の更に別の利点はブリードインヒビターが修正テープに改良されたインクブリード耐性を与えることである。更に、修正テープのライト-オーバー(write-over)能力が修正媒体層のその他の性質、例えば、不透明度、フィルム保全性、耐水性、及び着色を犠牲にしないで通常の従来技術のテープよりも改良される。
【０００７】
本発明はトランスファー層と少なくとも一種のブリードインヒビター添加剤を含む修正媒体層とを含む２層修正テープに関する。ブリードインヒビターは二重機能を有する。それはインクブリードを減少し、かつ汚れを生じないでオーバーライティング(overwriting)を可能にする。
本発明はインクでつくられたマークをカバーするのに使用される時に良好なブリード耐性を有する修正媒体層を特徴とする。本明細書に使用される“インク”という用語は水系又は溶剤系であり、筆記装置又は印刷装置から付着されるインクを意味する。
本発明は修正媒体層（これはその後にトランスファー層で被覆される）で被覆された支持体部材を含む修正テープを含むことが好ましい。修正媒体層は不透明顔料、ポリマーバインダー、及びブリードインヒビターを含む。
【０００８】
支持体部材は修正媒体層を受け取ることができる支持体層を含む。好適な支持体部材はロールでコイルにされ、修正テープ分配装置に使用し得る。好適な修正テープ分配装置はKoyamaらに発行された米国特許第5,556,469号（参考として本明細書に含まれる）に開示されたものを含む。好ましい支持体部材として、紙、プラスチックフィルム、例えば、ポリエステル、ポリカーボネート、ポリアクリル、ポリオレフィン、ポリスチレン等、及び金属箔、例えば、アルミニウム、亜鉛、黄銅等が挙げられる。更に好ましい支持体部材として、除放性シロキサン二重被覆グラシン紙、例えば、シルテクにより製造される品目#17513（50ポンドの白色の被覆２面適度レリーズ）が挙げられる。
修正媒体層は不透明顔料及びブリードインヒビターを支持体部材又は支持体表面だけでなく、修正すべき誤ったマーキングを含む紙又はその他の基材に運ぶことができる化合物を含む。好ましい化合物は結合剤、例えば、ポリマーであり、その他の添加剤、例えば、殺菌剤、充填剤、消泡剤、分散剤、ワックス、及び表面活性剤がまた含まれてもよい。
【０００９】
本発明に使用される“殺菌剤”は生きている生物を殺すことができる化学薬剤、即ち、防腐剤を意味する。防腐剤又は殺菌剤は細菌又は菌類が修正媒体層を汚染することを防止するのに使用される。細菌及び菌類はポリマーを攻撃し、しばしば成分の一部中に潜んで見られる。充分な量の殺菌剤が細菌の増殖を防止するのに使用されるべきである。殺菌剤として、トロイにより製造されるトロイサン174、トロイサン186、トロイサン395、ゼネカにより製造されるパラダイム、アンガスにより製造されるカンガード442及びカンガード327、これらの混合物、又は当業者により認められている幾つかの既知の化合物が挙げられる。殺菌剤は約0.001重量％〜約１重量％の量であることが好ましい。殺菌剤は約0.05％〜約0.5％の量であることが更に好ましい。
修正媒体層に混入される充填剤は通常市販されている充填剤である。このような充填剤として、典型的には、炭酸マグネシウム、炭酸カルシウム、炭酸バリウム、硫酸バリウム、酸化アルミニウム、二酸化ケイ素、セライト、クレー、タルク、又はこれらの混合物が挙げられる。修正媒体層中に存在する充填剤の量は約５重量％〜約40重量％である。修正媒体層中に存在する充填剤の量は約10重量％〜約30重量％であることが好ましい。
【００１０】
本発明に使用される“消泡剤”は支持体部材への適用中に修正媒体層内の泡を減少することができる化合物である。好適な消泡剤として、ウルトラアディティブズにより製造されるDee Fo 97-3、ヘンケルにより製造されるフォーマスター111、ダウ・コーニングにより製造される305アンチフォーム、62アディティブ、65アディティブ、エレメンチスにより製造されるダプロDF944、ローヌ-プーランにより製造されるコロイド643、エアー・プロダクツにより製造されるサーフィノールDF-58、及びこれらの混合物が挙げられる。修正媒体層中に存在する消泡剤の量は約0.01重量％〜約２重量％、好ましくは約0.1重量％〜約0.75重量％である。
本発明に使用される“表面活性剤”は被覆中に修正媒体層の表面張力を低下することができる化合物であり、その結果、被覆物が支持体部材に円滑かつ均等に適用されるであろう。好適な表面活性剤として、3Mにより製造されるFC-120、BYKケミーにより製造されるBYK345、BYK346、及びBYK348、エアー・プロダクツにより製造されるサーフィノール104A、サーフィノール104BC、サーフィノール104E、及びサーフィノール104H、ユニオン・カーバイドにより製造されるトリトンX-102、トリトンCF-10、トリトンX-35、及びこれらの混合物が挙げられる。修正媒体層中に存在する表面活性剤の量は約0.1重量％〜約３重量％、好ましくは約0.1重量％〜約1.5重量％である。
【００１１】
インクを覆うのに適した隠蔽力を有するあらゆる好適な不透明顔料が修正媒体層中の主顔料として利用し得る。好ましい不透明主顔料は二酸化チタン、TiO2である。何とならば、それが最大の隠蔽を与え、種々の明るい紙原料の色に適合するように色調を変えられる白色顔料であるからである。一つより多い型のTiO2が隠蔽を最大にし、修正被覆物の粘度を最適にするのに使用し得る。
【００１２】
紙の上のマークが硬化後に見えないように、充分な不透明顔料が含まれるべきであるが、それが修正媒体層の物理的強度を妨げる（即ち、修正媒体層をあまりにも脆くする）程多くてはならない。不透明顔料として、少なくともTiO2の如き顔料が挙げられるが、その他の充填剤顔料が使用し得る。不透明顔料は修正媒体層の約20重量％〜約80重量％、好ましくは約30重量％〜約70重量％の顔料のTiO2を含むことが好ましい。好適なTiO2顔料として、デュポンにより製造される市販のR-700、R-706、R-902、R-931、R-960、R-900、ケール-マックギーにより製造されるトロノックスCR-813、トロノックスCR-822、トロノックスCR-828、クロノスにより製造されるクロノス2020、クロノス2090、クロノス2102、クロノス2131、及びこれらの混合物が挙げられる。種々の銘柄は分散性、隠蔽力、及び安定性を促進するための異なるレベルの表面処理を有する。当業者はルーチン試験を行なうことにより修正媒体層の特別な配合について最良の型の特定の顔料を選択し得る。好適な充填剤顔料として、フーバーにより製造される市販のフーバー90C、及びポリグロス90が挙げられる。
【００１３】
修正媒体層は典型的には白色に着色される。何とならば、マスキング修正にかけられる物品は一般に白色の紙であるからである。白色以外の色に着色される紙シート又は同様の物品がマスキング修正にかけられる場合、マスキング層はその物品の背景色と実質的に同じ色に着色されることが好ましく、その結果、マスクされたその部分は背景と区別されず、また目立たない。
典型的には、TiO2が不透明顔料の白色顔料として使用される。何とならば、それが優れた隠蔽力を有するからである。不透明顔料の色は白色顔料と一緒に着色剤又はトナーを使用することにより調節し得る。特定の着色剤又はトナーの例として、アルミニウム粉末、銅粉末、黄銅粉末、及び染料が挙げられる。
【００１４】
白色顔料以外の着色顔料の例として、無機顔料、例えば、チタンイエロー、酸化鉄顔料、ウルトラマリーン・ブルー、コバルト・ブルー、酸化クロムグリーン、スピネルグリーン、クロムイエロー、クロムバーミリオン、カドミウムイエロー、カドミウムレッド、及び有機顔料、例えば、アゾレーキ顔料、ハンザ顔料、ベンズイミダゾロン顔料、モノアゾ顔料、ジアリーリド顔料、ピラゾロン顔料、縮合アゾ顔料、フタロシアニン顔料、キナクリドン顔料、ペリレン顔料、ペリノン顔料、ジオキサジン顔料、アントラキノン顔料、及びイソインドリノン顔料が挙げられる。
結合ポリマーとして、修正媒体層のポリマーマトリックス内の不透明顔料を保持することができるあらゆるポリマーが挙げられる。好ましい結合ポリマーとして、マラード・クリークにより製造されるロベン4170、ロベン4176、ロベン4041、ユニオン・カーバイドにより製造されるユーカーラテックス480、ユーカーラテックス651、ユーカーラテックス169、ユーカーラテックス379、ユーカー149、ユーカー441、エアー・プロダクツにより製造されるエアーフレックス465、エアーフレックス401、エアーフレックス124、エアーフレックス114、ヘンケルにより製造されるGCRYL1256、GCRYL1238、GCRYL1224、ACX12-924、ゼネカにより製造されるネオクリルA-5044、ネオクリルBT62、ネオクリルXA2022、ネオクリルA-5047が挙げられる。更に好ましい結合ポリマーとして、約-60℃〜約20℃、好ましくは約-50℃〜約５℃のTg範囲を有するアクリルマルチポリマー及びメタクリルマルチポリマーが挙げられる。ポリマーは当業界で公知であるようにブレンドされてもよい。
修正媒体層中に存在する結合ポリマーの量は約１％〜約35％である。その量は約５％〜約25％であることが好ましい。
【００１５】
“ブリードインヒビター”という用語は、存在する場合に、修正媒体が誤ったマーキングに適用された後に、インクが修正媒体層に移行することを防止する化学添加剤を意味する。好適なブリードインヒビターとして、ポリビニルアミン又はその塩、ホスファチジルコリン（リン酸のコリンエステルに結合された脂肪酸のジグリセリドの混合物）、牛脂アミン、及びこれらの混合物が挙げられる。
２種以上のブリードインヒビターが修正媒体層中に一緒に使用されることが好ましい。２種のブリードインヒビターの好ましい組み合わせはブリードインヒビターの合計量の20％〜80％の量のポリビニルアミン及び80％〜20％の量のリン脂質を含む。この組み合わせにおいて、多量の（即ち、50％以上の）ポリビニルアミンを含むことがしばしば望ましい。全ての３種のブリードインヒビターが修正媒体層中に使用されることが更に好ましい。この組み合わせにおいて、ポリビニルアミンが約30％〜約80％の量で存在してもよく、リン脂質が約10％〜約35％の量で存在してもよく、牛脂アミンが約10％〜約35％の量で存在してもよく、全ての３種の成分が合計でブリードインヒビターの100％になる。
１種、２種又はそれより多い成分を含むかを問わずに、ブリードインヒビターは約0.1重量％〜約10重量％、好ましくは約0.5重量％〜約５重量％、更に好ましくは約１％〜約４重量％の量で修正媒体中に存在する。
【００１６】
修正テープの典型的な調製方法は修正媒体層の一様な被覆物を通常の様式で支持体部材に適用することを含む。修正媒体層は一様な量の液体を適用し、湿潤フィルムを乾燥する通常の被覆機を使用して適用し得る。乾燥膜厚は約５ミクロン〜約45ミクロンである。乾燥膜厚は約15ミクロン〜約28ミクロンであることが好ましい。
トランスファー層の感圧接着剤はまた被覆物が適用されたのと同じ様式で修正媒体層の上に適用し得る。好適な感圧接着剤として、ナショナル・スターチ・アンド・ケミカル社により製造されるナコー4554、ナコー8685、ナコー9926、H.B.フラーにより製造されるフラテックスPN-3181-K、フラテックスPN-3819-G、BASFにより製造されるアクロナールv275、アクロナールA220、アクロナール3432、フランクリン・インターナショナルにより製造されるコビナックス210-00、コビナックス225-00、コビナックス222-00、及びこれらの混合物が挙げられる。適用される接着剤の最小量は修正媒体層が基材に接着することを可能にする量である。当業者はルーチン試験によりその量を容易に決めることができる。
【００１７】
（実施例）
本発明の或る実施態様及び特徴が今示されるが、以下の実施例により限定されない。
実施例１
この実施例は本発明の修正媒体の一般の配合方法を示す。水、アルカノールアミン（pH調節のため）、及び消泡剤を容器に添加し、高速分配機又はロータースターター分配機により低せん断下で混合する。約５分混合した後、レシチンを添加し、45分にわたって高せん断下で混合する。樹脂及びワックスエマルションを添加し、低せん断下で混合し、続いて、顔料及び充填剤を高せん断下で混合する。修正媒体層又はトランスファー層に含まれるその他の添加剤は殺菌剤、トナー、及び表面活性剤である。混合の完結後に、修正媒体は24時間保持されるべきである。次いで組成物を一様な量の液体を適用し、湿潤フィルムを14-28ミクロンの厚さに乾燥する被覆機により支持体部材に被覆する。次いで感圧接着剤を同じ方法により修正媒体層の上に適用して本発明の修正テープを形成する。
【００１８】
実施例２
水28-32重量％、アンガス・ケミカル社製AMP-95 0.1〜２重量％、及び発泡抑制分散消泡剤、ウルトラ・アディティブズ製Dee Fo 97-3 0.1〜２重量％を容器に添加し、高速分配機又はロータースターター分配機により低せん断下で混合する。約５分混合した後、ポリサイエンシズ製ポリビニルアミンPVA0.5〜1.5重量％をブリードインヒビターとして添加し、高せん断下で45分間混合する。BASF製樹脂エマルションアクロノールV-210 5-8％、及びエレメンチス製ワックスエマルション、SLYP-AYD SL 340 E 6-8重量％を添加し、低せん断下で混合する。続いて、顔料、ルチルTiO2 30-50重量％、及び充填剤、合計13-20重量％を高せん断下で混合する。修正媒体中に含まれるその他の添加剤は殺菌剤、ローム＆ハース製カーソンPFM0.1〜５重量％、トナー、チンタイドWD2115バイオレット及びチンタイドWD2228合計0.015重量％〜２重量％、及び表面張力改良剤、3M製表面活性剤FC-120 0.5〜1.5重量％である。混合の完結後に、修正媒体は24時間保持されるべきである。次いで組成物を一様な量の液体を適用し、湿潤フィルムを14-28ミクロンの厚さに乾燥する被覆機により支持体部材に被覆する。続いて、感圧接着剤の層を修正媒体層に適用して本発明の修正テープを形成する。
【００１９】
実施例３
水28-32重量％、アンガス・ケミカル社製AMP-95 0.1〜２重量％、及び発泡抑制分散消泡剤、ウルトラ・アディティブズ製Dee Fo 97 0.1〜２重量％を容器に添加し、高速分配機又はロータースターター分配機により低せん断下で混合する。約５分混合した後、ポリビニルアミン約２部、レシチン約１部及び牛脂アミン約１部のブリードインヒビター混合物0.5〜1.5重量％を添加し、高せん断下で45分間混合する。BASF製樹脂エマルションアクロノールV-210 5-8％、及びエレメンチス製ワックスエマルション、SLYP-AYD SL 340 E 6-8重量％を添加し、低せん断下で混合する。続いて、顔料、ルチルTiO2 30-50重量％、及び充填剤、合計13-20重量％を高せん断下で混合する。修正媒体中に含まれるその他の添加剤は殺菌剤、ローム＆ハース製カーソンPFM0.1〜５重量％、トナー、エレメンチス製チンタイドWD2115バイオレット及びチンタイドWD2228 0.015重量％、及び表面張力改良剤、3M製表面活性剤FC-120 0.5〜1.5重量％である。混合の完結後に、修正媒体は24時間保持されるべきである。組成物を一様な量の液体を適用し、湿潤フィルムを14-28ミクロンの厚さに乾燥する被覆機により支持体部材に被覆する。続いて、感圧接着剤の層を修正媒体層に適用して本発明の修正テープを形成する。
【００２０】
実施例４
実施例1-3の修正テープを、ブリードインヒビターを含まない市販のテープ修正と比較して、白色のボンド紙の上の種々の誤ったマーキングに適用した。結果は以下のとおりである。
【００２１】
【表１】
0003920026.tif 000002
【００２２】
試験操作：
先にリストした３種の試験インクをハンマーミル・タイダルDP長粒子75g/m2白色紙に直線で適用した。インクを30分間乾燥させ、その後に修正テープをインクマーキングの上に適用した。この初期の適用後に、下にあるインクマーキングを修正テープにより完全に隠蔽した。続いて、インクマーキングに適用された修正テープを48時間にわたって24℃の48％の相対湿度の環境中に保った。次いでインクマーキングの上に置かれた修正テープを含むディスプレイをその後にインクブリードの兆候について目視で観察した。インクブリードを白色の修正テープで目視検出されたインクの着色のレベルにより等級付ける。インクブリードの程度をなし〜わずか〜並み〜重度までのスケールで判定した。
【００２３】
実施例４の結果は本発明を具体化するテープで得られた減少されたブリードスルーを明らかに示す。実施例４に示されるように、本発明を具体化するテープ、即ち、実施例３のテープ中のブリードスルーの量はブリードインヒビターを含まない通常の修正テープ中のブリードスルーよりも実質的に小さい。
本明細書に記載され、特許請求された発明は本明細書に開示された特別な実施態様により範囲を限定されない。何となれば、これらの実施態様は本発明の幾つかの局面の例示として意図されるからである。あらゆる均等な実施態様が本発明の範囲内にあることが意図されている。実際に、本明細書に示され、記載された改良に加えて本発明の種々の改良が以上の記載から当業者に明らかになるであろう。このような改良がまた特許請求の範囲に入ることが意図されている。